Patent ES-2860198-T3 (ES)
Title: Procedimiento mejorado para la preparación de copolímeros de injerto de ABS
Inventor: MICHELS GISBERT
IPC: C08F6/22
Filed: 2018-04-23
Granted: 2021-10-04
Abstract: Procedimiento para la preparación de una composición de copolímero de injerto que contiene: B: del 90 al 100 % en peso al menos de un copolímero de injerto B, que contiene: B1: del 40 al 85 % en peso, con respecto al copolímero de injerto B, al menos de una base de injerto B1, que se obtiene mediante polimerización en emulsión de: B11: del 50 al 100 % en peso, con respecto a la base de injerto B1, de butadieno, B12: del 0 al 50 % en peso, con respecto a la base de injerto B1, al menos de otro monómero B12 seleccionado de estireno, α-metilestireno, acrilonitrilo, metacrilonitrilo, isopreno, cloropreno, alquil C1-C4- estireno, (met)acrilato de alquilo C1-C8, di(met)acrilato de alquilenglicol y divinilbenceno; dando como resultado la suma de B11 + B12 justamente el 100 % en peso; y B2: del 15 al 60 % en peso, con respecto al copolímero de injerto B, de una envoltura de injerto B2, que se obtiene mediante polimerización en emulsión en presencia de al menos una base de injerto B1 de: B21 del 50 al 95 % en peso, con respecto a la envoltura de injerto B2, de un monómero B21, seleccionado de estireno o mezclas de estireno y al menos otro monómero seleccionado de α-metilestireno, p- metilestireno y (met)acrilato de alquilo C1-C8; B22 del 5 al 50 % en peso, con respecto a la envoltura de injerto B2, de un monómero B22, seleccionado de acrilonitrilo o mezclas de acrilonitrilo y al menos otro monómero seleccionado de metacrilonitrilo, anhídridos de ácidos carboxílicos insaturados e imidas de ácidos carboxílicos insaturados; dando como resultado la suma total de base de injerto B1 y envoltura de injerto B2 justamente el 100 % en peso; y K1: del 0 al 10 % en peso al menos de otro componente K1, que comprende las etapas: a) preparar el copolímero de injerto B que comprende la polimerización en emulsión de la envoltura de injerto B2 en presencia de la al menos una base de injerto B1, obteniéndose el copolímero de injerto B en forma de un látex L; b) precipitar el látex L del al menos un copolímero de injerto B tras la polimerización en emulsión mediante adición al menos de una solución de precipitación F, que contiene al menos una sal y/o al menos un ácido, mezclándose una parte del látex L1 y una solución de precipitación F1 en un primer recipiente H1 a una temperatura T1 en el intervalo de 30 a 80 °C, y llevándose la mezcla del látex L1 y solución de precipitación F1 a al menos dos recipientes H2 y H3 adicionales con temperaturas T2 y T3 en el intervalo de 60 a 130 °C, añadiéndose opcionalmente otras partes del látex L2 y/o L3 y opcionalmente otras soluciones de precipitación F2 y/o F3, siendo el volumen V1 del primer recipiente H1 inferior o igual al 30 % del volumen V2 del segundo recipiente H2; c) deshidratar mecánicamente el copolímero de injerto B precipitado de la etapa b), obteniéndose un suero S separado y un copolímero de injerto B, presentando el copolímero de injerto B una humedad residual inferior o igual al 25 % en peso; d) opcionalmente secar el copolímero de injerto B deshidratado de la etapa c).